(57)【要約】      （修正有）【課題】畳表を織製するのに適した擬似藺草を容易に製造することのできる擬似藺草の製造方法を提供する。【解決手段】延伸された樹脂テープを第一の加熱金型１０に導入して温度Ｔ１でフィラメント状に融着させることにより、擬似藺草１００の中芯部を得る融着工程と、第一の加熱金型１０から導出された中芯部を第一の加熱金型１０とは別の第二の加熱金型２０に導入することにより、その外面に樹脂を温度Ｔ２で延伸を受けない状態で溶融接着してコーティング部を形成するコーティング工程と、第二の加熱金型２０から導出された擬似藺草１００のコーティング部を温度Ｔ３で冷却する第一次冷却工程と、を経て擬似藺草を製造する。【選択図】図１
2010247397.tif 000002
【特許請求の範囲】
【請求項１】
（ａ）延伸された樹脂テープを第一の加熱金型に導入して温度Ｔ１でフィラメント状に融着させることにより、擬似藺草の中芯部を得る融着工程と、
（ｂ）第一の加熱金型から導出された中芯部を第一の加熱金型とは別の第二の加熱金型に導入することにより、中芯部の外面に樹脂を温度Ｔ２（≠Ｔ１）で延伸を受けない状態で溶融接着してコーティング部を形成するコーティング工程と、
を経ることを特徴とする擬似藺草の製造方法。
【請求項２】
温度Ｔ１を２５０℃以上に設定し、温度Ｔ２を温度Ｔ１よりも２０℃以上低く設定し、第一又は第二の加熱金型を通過する擬似藺草の送り速度Ｖ１を５０ｍ／分以上に設定する請求項１記載の擬似藺草の製造方法。
【請求項３】
第一の加熱金型を導出されてから第二の加熱金型に導入されるまでの擬似藺草の中芯部表面の温度降下が２５℃以下に抑えられた請求項１又は２記載の擬似藺草の製造方法。
【請求項４】
第一の加熱金型に導入される樹脂テープとして、太さが２８００〜６０００デシテックスのものを用い、第一の加熱金型における樹脂テープ導入口の直径を０．６〜１．２ｍｍとし、かつ第一の加熱金型の樹脂テープ導入口の断面積ＳＨに対する樹脂テープの断面積ＳＴの比ＳＴ／ＳＨを０．４〜０．７とした請求項１〜３いずれか記載の擬似藺草の製造方法。
【請求項５】
第一の加熱金型に導入される樹脂テープとして、熱可塑性樹脂１００重量部に対して無機フィラーを１０〜４５重量部、顔料０〜３重量部、光安定剤０〜３重量部をそれぞれ配合した原料を溶融して押し出したフィルムを所定幅にスリットしてテープ状とし、５〜１０倍に延伸した後、アニールを行って５〜１２％縮めたものを用いた請求項１〜４いずれか記載の擬似藺草の製造方法。
【請求項６】
第一の加熱金型から導出された擬似藺草の中芯部の外面にコーティングされる樹脂として、プロピレン−エチレンブロック共重合体１００重量部に対して顔料を０〜３重量部、光安定剤を０．１〜３重量部、防炎剤０〜３重量部をそれぞれ配合したものを用いる請求項１〜５いずれか記載の擬似藺草の製造方法。
【請求項７】
（ｃ）第二の加熱金型から導出された擬似藺草のコーティング部を温度Ｔ３（＜Ｔ２）で冷却する第一次冷却工程を経る請求項１〜６いずれか記載の擬似藺草の製造方法。
【請求項８】
（ｄ）第一次冷却工程を終えた擬似藺草の中芯部を温度Ｔ４（Ｔ３＜Ｔ４＜１００℃）でアニールするアニール工程を経る請求項７記載の擬似藺草の製造方法。
【発明の詳細な説明】
【技術分野】
【０００１】
本発明は、畳表などに使用される擬似藺草の製造方法に関する。
【背景技術】
【０００２】
かつて、畳表は、天然藺草を織製したものが殆どであった。しかし、天然藺草を織製した畳表は、ダニなどの害虫が発生しやすい、日光などによって変色しやすい、天然藺草の供給が不安定で価格が変動しやすい、などの欠点を有していた。このため、近年は、合成樹脂などの人工素材を藺草状（フィラメント状）に成形したもの（以下、「擬似藺草」と呼ぶ。）に対する需要が高まってきており、種々の擬似藺草が提案されるようになってきている。
【０００３】
例えば、ポリプロピレンやポリエチレンなどの熱可塑性樹脂を押出成形することによりフィラメント状に成形した擬似藺草（以下、「押出成形タイプの擬似藺草」と呼ぶ。）が知られている（例えば特許文献１）。押出成形タイプの擬似藺草を織製した畳表は、毛羽立ちがなく耐摩耗性に優れているだけでなく、擬似藺草（緯糸）が綿糸（経糸）に食い込みにくく織り目が立ちやすいので、クッション性に優れている、見た目が綺麗である、などの長所を有している。
【０００４】
しかし、押出成形タイプの擬似藺草を織製した畳表は、自然な風合の色むらを出しにくく、人工的で単調な見た目となりやすいため、それを敬遠する消費者も多かった。また、押出成形タイプの擬似藺草を織製した畳表には、寸法安定性が悪い（温度が上昇すると伸びる）という欠点があった。加えて、押出成形タイプの擬似藺草を織製した畳表は、擬似藺草（緯糸）が綿糸（経糸）に食い込みにくいので、ほつれやすい、局所的な荷重によって傷が付きやすい（ヘタリに弱い）、などの欠点も有しており、必ずしも耐久性に優れたものとは言えなかった。
【０００５】
また、延伸された熱可塑性樹脂フィルムを所定幅にスリットした樹脂テープを加熱金型に挿通して融着することによりフィラメント状に成形した擬似藺草（以下、「融着成形タイプの擬似藺草」と呼ぶ。）も既に知られている（例えば特許文献２）。融着成形タイプの擬似藺草を織製した畳表は、色むらを出しやすく自然な風合となりやすい、擬似藺草（緯糸）と綿糸（経糸）が食い込みやすくほつれにくい、局所的な荷重によっても傷が付きにくい（ヘタリに強い）、などの利点を有している。
【０００６】
しかし、融着成形タイプの擬似藺草を織製した畳表は、自然な風合にはなるものの、色むらが多すぎて、新品であっても中古品であるかのような印象を与えてしまいやすかった。また、融着成形タイプの擬似藺草を織製した畳表にも、やはり寸法安定性が悪い（温度が上昇すると縮む）という欠点があった。さらに、融着成形タイプの擬似藺草を織製した畳表は、擬似藺草（緯糸）が綿糸（経糸）に食い込みやすく織り目が立ちにくいので、クッション性が悪い、毛羽立ちやすく耐摩耗性に劣る、見た目が綺麗になりにくい、などの欠点を有していた。さらに、融着成形タイプの擬似藺草は、その表面に凹凸が形成されるため、汚れが付着しやすいという欠点も有していた。
【０００７】
ところで、これら押出成形タイプの擬似藺草や融着成形タイプの擬似藺草を織製した畳表の欠点のうち、寸法安定性の悪さを改善するために、融着成形タイプの擬似藺草を４０〜９０℃程度に加温された室内において所定時間エージングすることも行われている（例えば特許文献３）。これにより、擬似藺草を、残留応力が小さく、放置しても収縮しにくい、寸法安定性に優れたものとすることが可能になる。しかし、この種の擬似藺草を製造するためには、エージング（通常、１時間以上行われる）という工程が余分に必要となるために、畳表の製造コストが増大するという欠点があった。
【０００８】
また、温度上昇により伸長する擬似藺草と、温度上昇により収縮する擬似藺草とを交織した畳表も既に知られている（例えば特許文献４）。これにより、畳表を寸法安定性に優れたものとすることが可能になる。しかし、この種の畳表において、自然な風合や、美しい見た目を実現しようとすると、その織面を美しく仕上げるために各擬似藺草（緯糸）の硬さを合わせなければならないなど、製造上の制約が多かった。また、伸縮具合の異なる擬似藺草を交織しただけでは、耐摩耗性やクッション性の向上、ヘタリやほつれの防止に関しては、特段の効果は得られなかった。
【０００９】
このような実状に鑑みてか、これまでには、延伸された樹脂テープを加熱金型に導入してフィラメント状に融着する際に、その外面にコーティングを施した擬似藺草が提案されている（例えば、特許文献５，６）。これにより、コーティングが施されていない融着成形タイプの擬似藺草などを使用した場合よりも、畳表の耐久性や寸法安定性を向上することが可能になる。また、擬似藺草の表皮を樹脂テープではなくコーティング部で形成するようになるので、加熱金型における樹脂テープ導入口の断面積に対する樹脂テープの断面積の比を小さ目に設定して擬似藺草の中芯部の空隙率を高めることにより、畳表のクッション性を改善することも可能となる。さらに、汚れが付着しにくく清潔に保つことの可能な畳表を得ることも可能になる。
【００１０】
しかし、特許文献５，６の擬似藺草の製造方法では、中芯部の融着成形とコーティング部の溶融接着を同じ加熱金型で同時に行うので、融着成形を行う温度（以下、「融着温度」と呼ぶことがある。）とコーティングを行う温度（以下、「コーティング温度」と呼ぶことがある。）に差を設けることができなかった。このため、融着温度をコーティング温度に合わせて低目に設定するような場合には、加熱金型に導入する樹脂テープにスプリット加工を施して切れ目を入れ、該樹脂テープを予め網状にしておくなど、樹脂テープが融着しやすくするための工夫を施さなければ、擬似藺草を細く形成することができないという欠点があった。実際に、特許文献６の擬似藺草の製造方法は、樹脂テープに切れ目を入れて網状とすることが必須条件となっている。
【００１１】
ところが、樹脂テープを切れ目の入った網状のものにすると、樹脂テープが融着しやすくなるものの、樹脂テープの引張強度が低下してしまい、融着成形時に樹脂テープが切れるおそれがあった。このため、樹脂テープを切れ目の入った網状のものとした場合には、フィラメント状に細くされた樹脂テープ（中芯部）の外面を強く融着できなくなるという欠点があり、結果的に、中芯部の外面が不規則に乱れて汚くなりやすく、そのように汚い面にコーティングを施しても、得られる擬似藺草の見た目が悪くなるという問題があった。
【００１２】
特許文献５，６の擬似藺草の製造方法においても、（１）加熱金型を通過させる樹脂テープの速度（以下、「融着速度」と呼ぶことがある。）を遅くするか、（２）樹脂テープを加熱金型に通す距離（以下、「融着距離」と呼ぶことがある。）を長くするか、（３）融着温度を高くするなどすれば、中芯部の外面にコーティング部を強く溶融接着させることが可能になる。しかし、（１）の場合には生産速度が低下する、（２）の場合には加熱金型を通過する際に樹脂テープ（中芯部）が切れやすくなる、（３）の場合にはコーティング部に使用する樹脂（コーティング樹脂）の種類が高温で加工できるものに限定されるなど、また別の問題が生じる。
【００１３】
また、特許文献７には、特許文献５の擬似藺草のように、その主原料が熱可塑性樹脂である擬似藺草を織製して得た畳表を高温になりやすい環境化で使用すると、擬似藺草が伸びて畳表に凹凸が形成されるフクレ現象が発生しやすくなることが記載されており（延伸された熱可塑性樹脂は、通常、縮みに悩まされるものの、特許文献５と同じ出願人による特許文献７では、特許文献５の擬似藺草の伸び（畳表のフクレ現象）を問題にしていることから、特許文献５の擬似藺草は、熱可塑性樹脂で中芯部を形成した後に、アニールやエージングなどを強く行っていることが予想される。）、そのフクレ現象の発生を抑えるために、中芯部とコーティング部との間にホットメルト接着剤を介在させることが記載されている。しかし、この場合には、ホットメルト接着剤を塗布する工程が必要となるため、擬似藺草の製造工程が複雑になる。
【先行技術文献】
【特許文献】
【００１４】
【特許文献１】実公昭４３−００９９１４号公報
【特許文献２】特開平０５−２２０８６９号公報
【特許文献３】特開２００５−３０５８６２号公報
【特許文献４】実公昭５１−０４７３６１号公報
【特許文献５】特開平０６−０４１８０９号公報
【特許文献６】韓国特許公開第１０−２００４−００１３４８４号公報
【特許文献７】特開２００６−２０７０５９号公報
【発明の概要】
【発明が解決しようとする課題】
【００１５】
本発明は、上記課題を解決するためになされたものであり、適度な色むらで天然藺草に近い風合を醸し出し、見た目が綺麗であることに加えて、耐磨耗性、耐久性、クッション性及び寸法安定性のいずれにも優れ、また汚れが付着しにくく清潔に保つことも可能であり、さらには中芯部やコーティング部の融着速度を速めて擬似藺草の生産速度を向上させることや、加熱金型を通過する際の樹脂テープ（中芯部）の切断（芯切れ）を防止することや、コーティング部に使用する樹脂の種類の選択の幅を広げることなども可能であり、畳表を織製するのに適した擬似藺草を容易に製造することのできる擬似藺草の製造方法を提供するものである。
【課題を解決するための手段】
【００１６】
上記課題は、（ａ）延伸された樹脂テープを第一の加熱金型に導入して温度Ｔ１でフィラメント状に融着させることにより、擬似藺草の中芯部を得る融着工程と、（ｂ）第一の加熱金型から導出された中芯部を第一の加熱金型とは別の第二の加熱金型に導入することにより、中芯部の外面に樹脂（コーティング樹脂）を温度Ｔ２（≠Ｔ１）で延伸を受けない状態で溶融接着してコーティング部を形成するコーティング工程と、（ｃ）第二の加熱金型から導出された擬似藺草のコーティング部を温度Ｔ３（＜Ｔ２）で冷却する第一次冷却工程と、を経ることを特徴とする擬似藺草の製造方法を提供することによって解決される。ここで、「延伸を受けない状態で」とは、中芯部の外面に溶融接着するコーティング樹脂を、その配向性の高まりによって毛羽立ちが発生する程度の高い倍率で延伸しないことを意味する。すなわち、第二の加熱金型の構造などによってコーティング樹脂に不可避的に生じる低倍率の延伸は、「延伸を受けない状態で」に含まれるものとする。
【００１７】
このように、融着工程とコーティング工程とを別の加熱金型で行うことにより、コーティングする際よりも高い温度で融着成形するなど、融着成形を行う温度Ｔ１とコーティングを行う温度Ｔ２とに差を設けることが可能になる。このため、樹脂テープに予め切れ目を入れて網状にするなどの前処理をしておかなくても、樹脂テープをフィラメント状に融着することが可能になり、中芯部の外面を綺麗に形成し、該外面に対してコーティング部を強くかつ綺麗に溶融接着することが可能になる。したがって、見た目が綺麗であるだけでなく、中芯部とコーティング部との間にホットメルト樹脂などを介在させなくてもフクレ現象が発生しないなど、寸法安定性に優れた畳表を得ることも可能になる。また、融着温度Ｔ１とコーティング温度Ｔ２とを独立して設定できるようにしたことにより、中芯部の芯切れを防止したり、擬似藺草の生産速度を向上したり、コーティング樹脂の選択性を拡大したりすることも可能になる。
【００１８】
本発明の擬似藺草の製造方法において、融着温度Ｔ１及びコーティング温度Ｔ２をどの程度に設定するかは、樹脂テープの素材や形態などによっても異なり、特に限定されない。しかし、融着温度Ｔ１とコーティング温度Ｔ２とを独立して設定できるという本発明の利点を活かすためには、融着温度Ｔ１を２５０℃以上に設定し、コーティング温度Ｔ２を融着温度Ｔ１よりも２０℃以上低く設定すると好ましい。これにより、第一又は第二の加熱金型を通過する擬似藺草の送り速度Ｖ１を５０ｍ／分以上に設定して生産速度を速めても、品質に優れた擬似藺草を得ることが可能になる。樹脂テープやコーティングを形成する樹脂として、ポリプロピレンやポリエチレンなどの一般的な熱可塑性樹脂を採用した場合には、融着温度Ｔ１を２５０〜３５０℃に設定し、コーティング温度Ｔ２を１８０〜２５０℃に設定すると好ましい。
【００１９】
ところで、本発明の擬似藺草の製造方法において、第一の加熱金型と第二の加熱金型との距離を長くして、擬似藺草の中芯部が第一の加熱金型から導出されて第二の加熱金型に導入されるまでの時間が長くなりすぎると、中芯部表面の温度が低下してしまい、その外面にコーティング樹脂を接着できなくなり、擬似藺草の寸法安定性が悪くなるおそれがある。このため、第一の加熱金型と第二の加熱金型は、できるだけ近い距離に配すると好ましい。具体的にどの程度の距離とするかは、擬似藺草の送り速度などによっても異なるが、第一の加熱金型を導出されてから第二の加熱金型に導入されるまでの擬似藺草の中芯部表面の温度降下が２５℃以下で抑えられるように設定すると好ましい。擬似藺草の中芯部を形成する樹脂テープには、低融点の粘着性物質を予め練り込んでおくと、中芯部とコーティング部の接着性を高めることもできる。
【００２０】
本発明の擬似藺草の製造方法において、第一の加熱金型に導入する樹脂テープの太さや、第一の加熱金型における樹脂テープ導入口の直径は、擬似藺草を使用する製品の用途などによって異なり、特に限定されない。しかし、品質に優れた擬似藺草を得るためには、第一の加熱金型に導入する樹脂テープの太さを２８００〜６０００デシテックスとし、第一の加熱金型における樹脂テープ導入口の直径を０．６〜１．２ｍｍとし、かつ第一の加熱金型の樹脂テープ導入口の断面積ＳＨに対する樹脂テープの断面積ＳＴの比ＳＴ／ＳＨ（以下、「占有比」と呼ぶことがある。）を０．４〜０．７とすると好ましい。
【００２１】
本発明の擬似藺草の製造方法において、第一の加熱金型に導入される樹脂テープの原料や、その延伸倍率などの成形条件も、擬似藺草を使用する製品の用途などによって異なり、特に限定されない。しかし、耐磨耗性などに優れた畳表を織製できる擬似藺草を得るためには、第一の加熱金型に導入される樹脂テープとして、熱可塑性樹脂１００重量部に対して無機フィラーを１０〜４５重量部、顔料０〜３重量部、光安定剤０〜３重量部をそれぞれ配合した原料を溶融して押し出したフィルムを所定幅にスリットしてテープ状とし、５〜１０倍に延伸した後、アニールを行って５〜１２％縮めたものを用いると好ましい。
【００２２】
本発明の擬似藺草の製造方法において、第一の加熱金型から導出された擬似藺草の中芯部の外面に延伸を受けない状態でコーティングされる樹脂（コーティング樹脂）の原料も、擬似藺草を使用する製品の用途などによって異なり、特に限定されない。しかし、耐磨耗性などに優れた畳表を織製できる擬似藺草を得るためには、第一の加熱金型から導出された擬似藺草の中芯部の外面にコーティングされるコーティング樹脂として、プロピレン−エチレンブロック共重合体（ブロックＰＰ）１００重量部に対して顔料を０〜３重量部、光安定剤を０．１〜３重量部、防炎剤０〜３重量部をそれぞれ配合したものを用いると好ましい。
【００２３】
ところで、本発明の擬似藺草の製造方法においては、温度Ｔ３（冷却温度）を１００℃に近い値に設定しておくと、第二の加熱金型から導出された擬似藺草の中芯部に残存する熱歪みや残留応力を取り除くアニール工程を第一次冷却工程と同時に行うことも可能である。しかし、擬似藺草の寸法安定性や擬似藺草の中芯部とコーティング部の接着性などを考慮すると、第一次冷却工程とは別に、（ｄ）第一次冷却工程を終えた擬似藺草の中芯部を温度Ｔ４（Ｔ３＜Ｔ４＜１００℃）でアニールするアニール工程を設けることが好ましい。
【発明の効果】
【００２４】
以上のように、本発明によって、適度な色むらで天然藺草に近い風合を醸し出し、見た目が綺麗であることに加えて、耐磨耗性、耐久性、クッション性及び寸法安定性のいずれにも優れ、また汚れが付着しにくく清潔に保つことも可能であり、さらには中芯部やコーティング部の加工速度を速めて擬似藺草の生産速度を向上させることや、加熱金型を通過する際の樹脂テープ（中芯部）の切断（芯切れ）を防止することや、コーティング部に使用する樹脂の種類の選択の幅を広げることなども可能であり、畳表を織製するのに適した擬似藺草を容易に製造することのできる擬似藺草の製造方法を提供することが可能になる。
【図面の簡単な説明】
【００２５】
【図１】本発明の擬似藺草の製造方法の好適な実施態様を説明する図である。
【図２】本発明の擬似藺草の製造方法を用いて製造した擬似藺草の拡大断面図である。
【図３】磨耗試験後の試験片ＳＡ（実施例１）を撮影した写真である。
【図４】磨耗試験後の試験片ＳＢ（比較例１）を撮影した写真である。
【図５】磨耗試験後の試験片ＳＣ（比較例２）を撮影した写真である。
【図６】磨耗試験後の試験片ＳＤ（比較例３）を撮影した写真である。
【発明を実施するための形態】
【００２６】
１．擬似藺草の製造方法の概要
本実施態様の擬似藺草の製造方法は、図１に示すように、
（ａ）延伸された樹脂テープを第一の加熱金型１０に導入して温度Ｔ１でフィラメント状に融着させることにより、擬似藺草１００の中芯部１０１（図２を参照）を得る融着工程と、
（ｂ）第一の加熱金型１０から導出された中芯部１０１を第一の加熱金型１０とは別の第二の加熱金型２０に導入することにより、中芯部１０１の外面に樹脂（コーティング樹脂）を温度Ｔ２（≠Ｔ１）で延伸を受けない状態で溶融接着してコーティング部１０２（図２を参照）を形成するコーティング工程と、
（ｃ）第二の加熱金型２０から導出された擬似藺草１００のコーティング部１０２を温度Ｔ３（＜Ｔ２）で冷却する第一次冷却工程と、
（ｄ）第一次冷却工程を終えた擬似藺草１００の中芯部１０１を温度Ｔ４（Ｔ３＜Ｔ４＜１００℃）でアニールするアニール工程と、
（ｅ）アニール工程を終えた擬似藺草１００を温度Ｔ５（＜Ｔ４）で冷却する第二次冷却工程と、
（ｆ）第二次冷却工程を終えた擬似藺草１００を所定の長さに切断する切断工程と、
を経ることにより、擬似藺草１００を製造するものとなっている。
【００２７】
本実施態様の擬似藺草の製造方法において、融着工程とコーティング工程との間、第一次冷却工程とアニール工程との間、アニール工程と第二次冷却工程との間、第二次冷却工程と切断工程との間には、それぞれ引取りロール６１，６２，６３，６４を配しており、樹脂テープを各工程間で大きく撓ませることなく一定の送り速度Ｖ１で送ることができるようになっているが、引取りロール６１，６２，６３，６４を配置する箇所は、必要に応じて適宜調整することができる。例えば、第一の加熱金型１０と第二の加熱金型２０を近づけて配置する場合には、引取りロール６１は不要になるし、第二次冷却工程を短くする場合には、引取りロール６３は不要になる。
【００２８】
樹脂テープの送り速度Ｖ１は、特に限定されないが、遅くしすぎると、擬似藺草１００の生産性が低下するおそれがある。このため、送り速度Ｖ１は、５０ｍ／分以上であると好ましい。一方、送り速度Ｖ１を速くしすぎると、樹脂テープが切れたり、中芯部１０１にコーティング部１０２を綺麗に形成できなくなるおそれがある。このため、送り速度Ｖ１は、通常、３００ｍ／分以下とされる。送り速度Ｖ１は、２５０ｍ／分以下であると好ましく、２００ｍ／分以下であるとより好ましい。
【００２９】
２．樹脂テープ
第一の加熱金型１０に導入する樹脂テープ（擬似藺草１００の中芯部１０１を形成する樹脂テープ）の素材は、融着成形できるものであれば特に限定されない。樹脂テープの素材としては、ポリプロピレン（ＰＰ）、ポリエチレン（ＰＥ）、プロピレンとエチレンの共重合体などのオレフィン系樹脂、ポリアミド系樹脂、ポリエステル系樹脂、（メタ）アクリル系樹脂などが例示され、これらの熱可塑性樹脂を単独で、或いは、複数の樹脂を混合して、または共重合して用いることができる。また、上記の熱可塑性樹脂などからなる主剤に、炭酸カルシウムなどの無機フィラーを配合して擬似藺草１００の光沢感を減らしてより天然藺草に近い風合を醸し出したり、光安定剤を配合して擬似藺草１００の耐光性を高めたり、顔料を配合して擬似藺草１００を着色したりするほか、低融点の粘着性物質を配合して中芯部１０１とコーティング部１０２との接着性を高めたりすることもできる。
【００３０】
樹脂テープの素材として、炭酸カルシウムや、光安定剤や、顔料や、粘着性物質を配合する場合のそれぞれの配合比は、特に限定されないが、本実施態様の擬似藺草の製造方法においては、ポリプロピレンからなる主剤８２重量部に対して、炭酸カルシウムを１７重量部（主剤を１００重量部とした場合には約２０．７重量部）、顔料を１重量部（主剤を１００重量部とした場合には約１．２重量部）、光安定剤を０．４重量部（主剤を１００重量部とした場合には約０．６重量部）をそれぞれ配合することにより樹脂テープを成形している。すなわち、これらの材料をインフレーションフィルム製造装置（図示省略）を用いてフィルム状に成形し、スリット刃で所定幅にスリットしてテープ状に形成し、延伸工程用の第一の熱板（図示省略）で所定倍率に延伸し、アニール工程（上記（ｄ）のアニール工程とは独立したアニール工程）用の第二の熱板（図示省略）でアニールを行ったものを樹脂テープとして使用するようになっている。本実施態様の擬似藺草の製造方法においては、延伸工程用とアニール工程とをいずれも熱板方式により行っているが、この他、ロール加熱方式やオーブン加熱方式などを採用することもできる。
【００３１】
このようにして得られた樹脂テープは、テープロールに巻き取られた状態で上記（ａ）〜（ｆ）の工程に送られる。本発明の擬似藺草の製造方法によって得られる擬似藺草１００には、別途コーティング部１０２が形成されるため、中芯部１０１を形成する樹脂テープに配合する光安定剤などの薬剤の使用量を減らすことができ、従来の擬似藺草の製造方法に比べてコストダウンを図ることができる。
【００３２】
テープロールに巻き取られた状態の樹脂テープの太さは、第一の加熱金型１０における樹脂テープ導入口の直径などによっても異なり、特に限定されないが、擬似藺草１００を天然藺草に近い太さとするためには、通常、２８００〜６０００デシテックスとされる。また、第一の熱板における樹脂テープの延伸倍率は、樹脂テープを形成する素材の種類によっても異なるが、通常、５〜１０倍（好ましくは５．５〜８倍）とされる。第二の熱板における樹脂テープのアニール収縮率も、特に限定されないが、アニール収縮率を高くすればするほど、擬似藺草の残留応力が小さくなり、擬似藺草の寸法安定性が向上する。このため、第二の熱板における樹脂テープのアニール収縮率は、できるだけ高く設定すると好ましい。具体的に第二の熱板における樹脂テープのアニール収縮率をどの程度に設定するかは、樹脂テープを形成する素材の種類や延伸倍率によっても異なるが、６％以上とすると好ましい。本実施態様の擬似藺草の製造方法においては、樹脂テープの太さを３９００デシテックスとし、第一の熱板における樹脂テープの延伸倍率を６．５倍とし、第二の熱板における樹脂テープのアニール収縮率を６．５％としている。
【００３３】
２．融着工程
融着工程は、テープロールから繰り出された樹脂テープを、第一の加熱金型（中芯部融着成形用金型）１０における樹脂テープ導入口に導入して温度（融着温度）Ｔ１で加熱し、フィラメント状となった樹脂テープの外面を融着することにより、擬似藺草１００の中芯部１０１を得るものとなっている。この融着工程で用いる第一の加熱金型１０は、樹脂テープをフィラメント状に融着成形できるものであれば特に限定されないが、本実施態様の擬似藺草の製造方法においては、樹脂テープ導入側の内面がテーパー状に形成されて樹脂テープを円滑に導入できるようにした融着金型１１を第一の加熱金型１０として用いている。第一の加熱金型１０における樹脂テープ導入口の直径は、特に限定されない。擬似藺草１００を天然藺草に近い太さとするためには、第一の加熱金型１０における樹脂テープ導入口の直径は、通常、０．６〜１．２ｍｍとされる。
【００３４】
第一の加熱金型１０の樹脂テープ導入口の断面積ＳＨ（場所によって断面積ＳＨが異なる場合はその最小値）に対する樹脂テープの断面積ＳＴ（樹脂テープの幅×厚み（場所によって樹脂テープの厚みが異なる場合にはその平均値））の占有比ＳＴ／ＳＨは、特に限定されない。しかし、占有比ＳＴ／ＳＨを小さくしすぎると、擬似藺草が柔らかくなりすぎて、ヘタリに対しての耐久性が低下するおそれがある。このため、占有比ＳＴ／ＳＨは、通常、０．４以上とされる。占有比ＳＴ／ＳＨは、０．４５以上であると好ましい。一方、占有比ＳＴ／ＳＨを高くしすぎると、樹脂テープの送り速度Ｖ１を速くすることが困難になり、擬似藺草１００の生産性を高めることができないばかりか、擬似藺草１００が硬くなりすぎて、クッション性に劣るものとなるおそれがある。このため、占有比ＳＴ／ＳＨは、通常、０．７以下とされる。占有比ＳＴ／ＳＨは、０．６５以下であると好ましく、０．６以下であるとより好ましい。本実施態様の擬似藺草の製造方法においては、融着金型１１における直径０．９ｍｍの円形の口（樹脂テープ導入口）に対して、占有比ＳＴ／ＳＨが０．５となるような寸法の樹脂テープを使用している。
【００３５】
ところで、コーティング部１０１を有さない従来の擬似藺草では、樹脂テープのみで擬似藺草の表皮を形成する必要があったことから、占有比ＳＴ／ＳＨを高くする必要があり、比較的硬い感触の擬似藺草しか製造することができなかったが、本発明の擬似藺草の製造方法では、中芯部１０１の融着成形を行う第一の加熱金型１０と、コーティング部１０２を形成する第二の加熱金型２０とが分離して設けられており、融着温度Ｔ１とコーティング温度Ｔ２とを独立して制御することが可能であるため、このように占有比ＳＴ／ＳＨを低く設定して擬似藺草を製造することが可能である。
【００３６】
融着工程で樹脂テープを融着する温度（融着温度）Ｔ１は、第一の加熱金型１０を通過する樹脂テープの送り速度Ｖ１や、樹脂テープの素材や形態などによっても異なり、特に限定されない。しかし、融着温度Ｔ１を低くしすぎると、樹脂テープをフィラメント状に融着成形しにくくなるおそれがあるし、融着温度Ｔ１を高くしすぎると、第一の加熱金型１０の内部で樹脂テープが切れやすくなるおそれがある。このため、例えば、本実施態様の擬似藺草の製造方法で採用した樹脂テープのように、樹脂テープがプロピレンなどのオレフィン系樹脂を主剤とするものであり、その太さが３９００デシテックス前後のものである場合には、融着温度Ｔ１は、下記表１を参考にして設定すると好ましい。樹脂テープの送り速度Ｖ１との関係から、融着温度Ｔ１は、２５０℃以上であると好ましく、２８０℃以上であるとより好ましい。本実施態様の擬似藺草の製造方法において、融着温度Ｔ１は３００℃としている。
【００３７】
【表１】
2010247397.tif 000003
【００３８】
３．コーティング工程
コーティング工程は、第一の加熱金型１０から導出された中芯部１０１を第一の加熱金型１０とは別の第二の加熱金型（コーティング部溶融接着用金型）２０に導入し、中芯部１０１の外面に樹脂（コーティング樹脂）を温度Ｔ２（≠Ｔ１）で延伸を受けない状態で溶融接着することにより、擬似藺草１００のコーティング部１０２（図２を参照）を形成するものとなっている。このコーティング工程で用いる第二の加熱金型２０は、第一の加熱金型１０から導出された中芯部１０１の外面にコーティング樹脂を形成できるものであれば特に限定されない。本実施態様の擬似藺草の製造方法においては、押出機２１によるコーティング樹脂の押出方向（図１における矢印ａの向き）と、コーティングされた後のコーティング樹脂の流れ方向（図１における矢印ｂの向き）とが略直角となるクロスヘッドダイを用いて行っている。第二の加熱金型２０としてクロスヘッドダイを用いることにより、中芯部１０１の外面に均一かつ綺麗にコーティング部を溶融接着することが可能になる。
【００３９】
第二の加熱金型２０に投入するコーティング樹脂の種類は、フィラメント状となった樹脂テープの外面に溶融接着できるものであれば特に限定されず、樹脂テープに用いたものと同様の素材を選択することができるが、擬似藺草の耐磨耗性や耐衝撃性を高めるために、プロピレン−エチレンブロック共重合体（ブロックＰＰ）を主剤として用いると好ましい。主剤は、このブロックＰＰを単体で使用しても、十分な耐久性や風合、寸法安定性を得ることができるが、必要に応じて無機フィラーや熱可塑性エラストマーを配合して更なる品質向上を図ってもよい。また、上記の主剤に、光安定剤を配合して擬似藺草１００の耐光性を高めたり、顔料を配合して擬似藺草１００を着色したり、防炎剤を配合して擬似藺草１００を発炎燃焼しにくいものとすることもできる。本実施態様の擬似藺草の製造方法においては、プロピレン−エチレンブロック共重合体に、顔料と光安定剤と防炎剤を配合したものをコーティング樹脂として用いている。
【００４０】
コーティング樹脂に、光安定剤や、顔料や、防炎剤を配合する場合のそれぞれの配合比は、特に限定されないが、本実施態様の擬似藺草の製造方法においては、プロピレン−エチレンブロック共重合体からなる主剤１００重量部に対して、顔料を約０．６重量部、光安定剤を約０．４重量部、防炎剤を約１．５重量部をそれぞれ配合したものをコーティング樹脂として用いている。防炎剤は、非常に高価であるが、本発明の擬似藺草の製造方法では、コーティング樹脂のみに防炎剤を配合すればよいため、防炎剤の使用量を減らすことができる。
【００４１】
コーティング工程でコーティング部１０２を形成するコーティング温度Ｔ２は、第二の加熱金型２０を通過する樹脂テープの送り速度（通常、第一の加熱金型１０を通過する樹脂テープの送り速度Ｖ１に一致）や、コーティング樹脂の種類などによっても異なり、特に限定されない。しかし、コーティング温度Ｔ２を低くしすぎると、中芯部１０１の外面にコーティング部１０２を形成できなくなる。このため、コーティング樹脂として上記のブロックＰＰを採用した場合には、コーティング温度Ｔ２は、通常、１８０℃以上とされる。コーティング温度Ｔ２は、２００℃以上であると好ましく、２２０℃以上であるとより好ましい。一方、コーティング温度Ｔ２を高くしすぎると、コーティング樹脂の粘度が低下して成形が不安定になるおそれがある。また、コーティング樹脂が熱劣化するおそれがある。このため、コーティング樹脂として上記のブロックＰＰを採用した場合には、コーティング温度Ｔ２は、通常、２５０℃以下とされる。コーティング温度Ｔ２は、２４５℃以下であると好ましく、２４０℃以下であるとより好ましい。本実施態様の擬似藺草の製造方法において、コーティング温度Ｔ２は、２３５℃としている。第一の加熱金型１０を導出されてから第二の加熱金型２０に導入されるまでの中芯部１０１の表面の温度降下は、２５℃以下に抑えられていると好ましく、より好ましくは２０℃以下、さらに好ましくは１５℃以下に抑えられていると好ましい。
【００４２】
ところで、擬似藺草の全重量（Ｗ）に対するコーティング部の重量（Ｗ１）の比（Ｗ１／Ｗ）は、樹脂テープに使用する樹脂やコーティング樹脂の種類などによっても異なり、特に限定されない。しかし、延伸された樹脂テープをフィラメント状に融着することにより得た中芯部の縮もうとする力（収縮力）と、延伸を受けない状態で中芯部の外面に溶融接着されたコーティング部の伸びようとする力（伸長力）とでは、通常、中芯部の収縮力の方が勝つために、比（Ｗ１／Ｗ）を小さくしすぎると、擬似藺草の寸法安定性が悪くなる（擬似藺草が縮みやすくなる）おそれがある。また、コーティング部が薄くなって剥がれやすくなり、擬似藺草の耐久性が低下するおそれがある。このため、比（Ｗ１／Ｗ）は、通常、0.05以上とされる。比（Ｗ１／Ｗ）は、0.15以上であると好ましく、0.25以上であるとより好ましい。
【００４３】
一方、擬似藺草の全重量（Ｗ）に対するコーティング部の重量（Ｗ１）の比（Ｗ１／Ｗ）を大きくしすぎると、中芯部の外面に表出した風合（天然藺草に近い自然な凹凸や色むらなど）がコーティング部の外面に現われなくなり、擬似藺草の外観が人工的で上述した押出成形タイプの擬似藺草と大差のないものとなってしまうおそれがある。このため、比（Ｗ１／Ｗ）は、通常、0.5以下とされる。比（Ｗ１／Ｗ）は、0.4以下であると好ましく、0.35以下であるとより好ましい。本実施態様の擬似藺草の製造方法において、比（Ｗ１／Ｗ）は約0.33に設定している。
【００４４】
４．第一次冷却工程
第一次冷却工程は、第二の加熱金型２０から導出された擬似藺草１００のコーティング部１０２を温度Ｔ３（＜Ｔ２）で冷却するものとなっている。第一次冷却工程における冷却方法は、特に限定されず、霧状の水を擬似藺草１００に噴霧するなどの方法を採用してもよいが、本実施態様の擬似藺草の製造方法においては、水槽３０に溜めた水の中に擬似藺草１００を通すことにより冷却（水冷）するようにしている。このように、第一次冷却工程を水冷とした場合、温度Ｔ３（水槽３０に溜めた水の温度）は、０℃よりも高く１００℃よりも低い幅広い範囲で設定することができ、２０℃以下と低く設定してもよいが、次のアニール工程で擬似藺草１００を再度加熱することを考慮すると、４０℃以上に設定すると好ましい。温度Ｔ３は、６０℃以上であるとより好ましい。本実施態様の擬似藺草の製造方法においては、擬似藺草１００を８０℃の水に浸漬することにより、第一次冷却工程を行っている。
【００４５】
５．アニール工程
アニール工程は、第一次冷却工程を終えた擬似藺草１００の中芯部１０１を温度Ｔ４（Ｔ３＜Ｔ４＜１００℃）で再加熱し、中芯部１０１に残存する熱歪みや残留応力を取り除き、擬似藺草１００の寸法安定性を高めるためのものとなっている。アニール工程における加熱方法は、特に限定されないが、本実施態様の擬似藺草の製造方法においては、水槽４０に溜めた熱湯の中に擬似藺草１００を通すことによりアニールを行っている。アニールを行う温度Ｔ４（水槽４０に溜めた熱湯の温度）は、温度Ｔ３よりも高ければ特に限定されないが、通常、７０℃以上とされる。温度Ｔ４は、８０℃以上であると好ましく、９０℃以上であるとより好ましい。本実施態様の擬似藺草の製造方法において、温度Ｔ４は、９８℃となっている。
【００４６】
６．第二次冷却工程
第二次冷却工程は、アニール工程を終えた擬似藺草１００を温度Ｔ５（＜Ｔ４）で冷却するものとなっている。第二次冷却工程における冷却方法は、特に限定されないが、本実施態様の擬似藺草の製造方法においては、冷風を擬似藺草１００に吹き付けることにより冷却（空冷）するようにしている。温度Ｔ５（冷風の温度）は、温度Ｔ４よりも低ければ特に限定されないが、通常、３０℃以下とされる。温度Ｔ５は、２５℃以下であると好ましく、２０℃以下であるとより好ましい。本実施態様の擬似藺草の製造方法においては、擬似藺草１００に１８℃の冷風を吹き付けることにより、第二次冷却工程を行っている。
【００４７】
７．切断工程
切断工程は、第二次冷却工程を終えた擬似藺草１００を所定の長さに切断するものとなっている。擬似藺草１００の切断は、切断刃５０を用いて行う。擬似藺草１００の切断長さは、擬似藺草１００の用途などによっても異なり、特に限定されないが、畳表用のものとする場合には、通常、７５〜１２５ｃｍとされる。
【実施例】
【００４８】
続いて、本発明の擬似藺草の性能を調べるために、擬似藺草Ａを引目織りすることによって得た畳表と、擬似藺草Ｂを引目織りすることによって得た畳表と、擬似藺草Ｃを引目織りすることによって得た畳表と、擬似藺草Ｄを引目織りすることによって得た畳表とを、それぞれ直径１４．５ｃｍの略円形に裁断して４種類の試験片ＳＡ，ＳＢ，ＳＣ，ＳＤを作製した。擬似藺草Ａ，Ｂ，Ｃ，Ｄの製造条件は、以下の通りである。
【００４９】
【表２】
2010247397.tif 000004
【００５０】
まず、試験片ＳＡ，ＳＢ，ＳＣ，ＳＤを目視により観察した。樹脂を中空フィラメント状に押出成形して得た未延伸フィラメントからなり、コーティング部を有さない擬似藺草Ｂを引目織りした試験片ＳＢ（比較例１）は、色むらが不自然で、自然の風合が感じ取れない人工的なものとなっていた（図４を参照）。また、樹脂テープを融着成形して得た延伸フィラメントからなり、コーティング部を有さない擬似藺草Ｃを引目織りした試験片ＳＣ（比較例２）は、自然の風合が感じ取れるものとなっているものの、色むらがありすぎて、新品であるにもかかわらず、使い古した中古品であるかのような印象を与えるものとなっていた（図５を参照）。
【００５１】
さらに、スプリットが形成された樹脂テープを融着成形して得た延伸フィラメントからなり、コーティング部を有する擬似藺草Ｃを引目織りした試験片ＳＤ（比較例３）も、試験片ＳＣと同様、自然の風合が感じ取れるものとなっているものの、色むらがありすぎて、新品であるにもかかわらず、使い古した中古品であるかのような印象を与えるものとなっていた（図Ｄを参照）。試験片ＳＤを形成する擬似藺草Ｄは、その中芯部を形成する樹脂テープがスプリットによって網状に形成されていたため、コーティング部を有するにもかかわらず、その見た目は、コーティング部を有さない擬似藺草Ｃからなる試験片ＳＣよりも悪かった。
【００５２】
これに対し、スプリットが形成されていない樹脂テープを融着成形して得た延伸フィラメントからなり、コーティング部を有する擬似藺草Ａを引目織りした試験片ＳＡ（実施例１）は、適度で自然な色むらがあり、自然な風合を感じ取れるだけでなく、特に古いといった印象もなく、上品で高級感の漂う外観となっていた（図３を参照）。
【００５３】
続いて、試験片ＳＡ，ＳＢ，ＳＣ，ＳＤに、テーバー式磨耗試験機を用いて磨耗試験を行ったところ、試験片ＳＡ，ＳＢ，ＳＣ，ＳＤは、それぞれ図３〜６に示す状態となった。図３は、磨耗試験後の試験片ＳＡ（実施例１）を撮影した写真である。図４は、磨耗試験後の試験片ＳＢ（比較例１）を撮影した写真である。図５は、磨耗試験後の試験片ＳＣ（比較例２）を撮影した写真である。図６は、磨耗試験後の試験片ＳＤ（比較例３）を撮影した写真である。ただし、テーバー式磨耗試験機は、安田精機製作所社製の型式「  Ｎｏ  １０１  Ｔａｂｅｒ  Ｔｙｐｅ  Ａｂｒａｓｉｏｎ  Ｔｅｓｔｅｒ  」を用いた。試験条件は、荷重１０００ｇ重、回転数５０回、磨耗輪Ｈ２２とした。
【００５４】
図３〜６を見比べると、融着成形によって得た擬似藺草Ｃを用いた試験片ＳＣ（比較例２）の表面は、激しく毛羽立っているのに対して、コーティング部を有する擬似藺草Ａ，Ｄを用いた試験片ＳＡ，ＳＤ（実施例１及び比較例３）や、押出成形によって得た擬似藺草Ｂを用いた試験片ＳＢ（比較例１）の表面は、あまり毛羽立っていないことが分かる。なかでも、試験片ＳＡは、殆ど毛羽立ちがなく、痛みも最小限である。以上のことから、本発明の擬似藺草Ａが、適度な色むらで天然藺草に近い風合を醸し出し、見た目が綺麗な畳表を織製できるだけでなく、耐磨耗性や耐久性に優れた畳表も織製できるものであるということが実証された。
【符号の説明】
【００５５】
１０  第一の加熱金型（中芯部融着成形用金型）
１１  融着金型
２０  第二の加熱金型（コーティング部溶融接着用金型）
２１  押出機
３０  水槽（第一次冷却用水槽）
４０  水槽（アニール工程用水槽）
５０  切断刃
６１  引取りロール
６２  引取りロール
６３  引取りロール
６４  引取りロール
１００  擬似藺草
１０１  中芯部
１０２  コーティング部
【図１】
2010247397.tif 000005
【図２】
2010247397.tif 000006
【図３】
2010247397.tif 000007
【図４】
2010247397.tif 000008
【図５】
2010247397.tif 000009
【図６】
2010247397.tif 000010